(57)【要約】【課題】画像形成装置の構成の複雑化を極力招くことなく、トナーの過帯電に起因した２次転写不良及び画像不良（例えば、オビキ又は画像濃度の低下）を抑制できる静電潜像現像用トナー、２成分現像剤、画像形成装置、及び画像形成方法を提供する。【解決手段】静電潜像現像用トナーが、トナーコアと、トナーコアの表面に形成されたシェル層とを有するトナー粒子を複数含む。トナーの電荷減衰定数αとトナーの帯電量Ｑとが、α≦Ｑ／１０００の関係を満足する。トナーの帯電量Ｑが、５０μＣ／ｇ以下である。トナーの電荷減衰定数αが０．０１以上０．０３以下である。【選択図】図１
2016167018.tif 000002
【特許請求の範囲】
【請求項１】
トナーコアと、前記トナーコアの表面に形成されたシェル層とを有するトナー粒子を複数含む静電潜像現像用トナーであって、
前記トナーの電荷減衰定数αと前記トナーの帯電量Ｑとが、α≦Ｑ／１０００の関係を満足し、
前記トナーの帯電量Ｑが、５０μＣ／ｇ以下であり、
前記トナーの電荷減衰定数αが０．０１以上０．０３以下である、静電潜像現像用トナー。
【請求項２】
前記トナーコアがアニオン性であり、前記シェル層がカチオン性である、請求項１に記載の静電潜像現像用トナー。
【請求項３】
請求項１又は２に記載の静電潜像現像用トナーと、
キャリアと、
を含む、２成分現像剤。
【請求項４】
請求項１若しくは２に記載の静電潜像現像用トナー、又は、請求項３に記載の２成分現像剤を用いてトナー像が形成される複数の静電潜像担持体と、
前記複数の静電潜像担持体に形成された前記トナー像が順次転写され、前記トナー像が重ねられる中間転写体と、
前記複数の静電潜像担持体に形成された前記トナー像を順次前記中間転写体に１次転写させる複数の１次転写ローラーと、
前記中間転写体上に重ねた前記トナー像を被転写体上に一括に２次転写させる２次転写ローラーと
を備える、画像形成装置。
【請求項５】
前記１次転写される前記静電潜像現像用トナーのうち最後に１次転写される静電潜像現像用トナーの電荷減衰定数αが０．０１以上０．０２以下である、請求項４に記載の画像形成装置。
【請求項６】
複数の静電潜像担持体の各々に形成された静電潜像を順次、請求項１若しくは２に記載の静電潜像現像用トナー、又は、請求項３に記載の２成分現像剤を用いて現像することにより、前記静電潜像担持体の各々にトナー像を形成する現像工程と、
前記静電潜像担持体の各々に形成された前記トナー像を中間転写体上に重ね合わせて転写する１次転写工程と、
前記中間転写体上の転写されたトナー像を被転写体に転写する２次転写工程と
を含む、画像形成方法。
【発明の詳細な説明】
【技術分野】
【０００１】
本発明は、静電潜像現像用トナー、２成分現像剤、画像形成装置、及び画像形成方法に関する。
【背景技術】
【０００２】
画像形成装置には、現像工程と、１次転写工程と、２次転写工程とを経ることにより、転写紙上に画像を形成させるものがある。現像工程では、４つの感光体ドラムの各々に形成された静電潜像をそれぞれ、２成分現像剤を用いて現像することにより、感光体ドラムの各々にトナー像を形成する。１次転写工程では、感光体ドラムの各々に形成されたトナー像を順次、中間転写ベルトに転写することにより、中間転写ベルト上にトナー像を重ねる。２次転写工程では、中間転写ベルト上に重ねたトナー像を転写紙に一括転写する。
【０００３】
特許文献１に記載される画像形成装置では、静電潜像現像用トナーの帯電量を制御するために、定着ローラーの弾性体に導電性部材を含有させている。さらに、静電潜像現像用トナーと同極性のバイアス電圧を印加する定着装置を設けている。
【先行技術文献】
【特許文献】
【０００４】
【特許文献１】特開平８−３０５２０１号公報
【発明の概要】
【発明が解決しようとする課題】
【０００５】
しかしながら、特許文献１に記載される画像形成装置では、記録媒体に形成された画像のオビキを防止するための定着装置を設けると、画像形成装置の構成の複雑化及び高コスト化を招くことになる。
【０００６】
本発明は、上記課題に鑑みてなされたものであり、画像形成装置の構成の複雑化を極力招くことなく、静電潜像現像用トナーの過帯電に起因した２次転写不良及び画像不良を抑制できる静電潜像現像用トナー、２成分現像剤、画像形成装置、及び画像形成方法を提供することを目的とする。
【課題を解決するための手段】
【０００７】
本発明に係る静電潜像現像用トナーは、トナーコアと、前記トナーコアの表面に形成されたシェル層とを有するトナー粒子を複数含む。前記トナーの電荷減衰定数αと前記トナーの帯電量Ｑとが、α≦Ｑ／１０００の関係を満足する。前記トナーの帯電量Ｑが、５０μＣ／ｇ以下である。前記トナーの電荷減衰定数αが０．０１以上０．０３以下である。
【０００８】
本発明に係る２成分現像剤は、本発明に係る静電潜像現像用トナーとキャリアとを含む。
【０００９】
本発明に係る画像形成装置は、複数の静電潜像担持体と、中間転写体と、１次転写ローラーと、２次転写ローラーとを備えることにより、被転写体上に画像を形成する。前記複数の静電潜像担持体は、上記静電潜像現像用トナー又は２成分現像剤を用いてトナー像が形成される。前記中間転写体は、前記複数の静電潜像担持体に形成された前記トナー像を順次転写される。前記１次転写ローラーは、前記複数の静電潜像担持体に形成された前記トナー像を順次前記中間転写体に転写させる。前記２次転写ローラーは、中間転写体上に重ねた前記トナー像を被転写体上に一括に転写させる。
【００１０】
本発明に係る画像形成方法は、現像工程と、１次転写工程と、２次転写工程とを含む。現像工程では、複数の静電潜像担持体の各々に形成された静電潜像を順次、本発明に係る静電潜像現像用トナー又は２成分現像剤を用いて現像することにより、前記静電潜像担持体の各々にトナー像を形成する。前記１次転写工程では、前記静電潜像担持体の各々に形成された前記トナー像を中間転写体上に重ね合わせて転写する。前記２次転写工程では、前記中間転写体上の転写されたトナー像を被転写体に転写する。
【発明の効果】
【００１１】
本発明によれば、画像形成装置の構成の複雑化を極力招くことなく、静電潜像現像用トナーの過帯電に起因した２次転写不良及び画像不良を抑制できる静電潜像現像用トナー、２成分現像剤、画像形成装置、及び画像形成方法を提供することが可能になる。
【図面の簡単な説明】
【００１２】
【図１】本発明の実施形態に係る画像形成装置の概略構成を示す図である。
【図２】本発明の実施形態に係るトナーの帯電量と、トナーの電荷減衰定数との関係を示す図である。
【図３】本発明の実施形態に係るトナーの帯電量と、トナーの電荷減衰定数と、オビキ発生の有無との関係を示す図である。
【図４】本発明の実施形態に係るトナーの電荷減衰定数と、２次転写効率との関係を示す図である。
【図５】本発明の実施形態に係るトナーの電荷減衰定数と、画像濃度ＩＤとの関係を示す図である。
【図６】本発明の実施形態に係るトナーの帯電量と、画像濃度ＩＤとの関係を示す図である。
【発明を実施するための形態】
【００１３】
以下、本発明の実施形態について説明する。本実施形態に係る静電潜像現像用トナーは、トナーコアと、トナーコアの表面に形成されたシェル層とを有するトナー粒子を複数含む。トナーの電荷減衰定数αと前記トナーの帯電量Ｑとが、α≦Ｑ／１０００の関係を満足する。前記トナーの帯電量Ｑが、５０μＣ／ｇ以下である。前記トナーの電荷減衰定数αが０．０１以上０．０３以下である。
【００１４】
本実施形態に係る静電潜像現像用トナー（単に、トナーとも言う）は、例えば、キャリアと混合して、画像形成装置において静電潜像の現像に用いることができる。以下、図１を参照して、タンデム方式の電子写真装置（画像形成装置１）について説明する。図１は、画像形成装置１の概略構成を示す。
【００１５】
画像形成装置１は、現像器３ａ〜３ｄと、感光体ドラム２ａ〜２ｄと、転写ベルト８と、１次転写ローラー１２ａ〜１２ｄと、２次転写ローラー１３と、定着器１７と、クリーニングローラー１４とを有する。転写ベルト８は、駆動ローラー１０、従動ローラー１１、及びテンションローラー１４ｃに張架されている。転写ベルト８は、駆動ローラー９により駆動されて、図１中の矢印Ａで示される方向（時計回り方向）に回転する。クリーニングローラー１４は、転写ベルト８上に残留するトナーを除去する。画像形成装置１を用いて画像を形成する場合には、トナーを含む現像剤を、現像器３ａ〜３ｄの各々にセットする。
【００１６】
画像形成装置１では、露光ユニット４が、パーソナルコンピューター等から画像入力部（図示せず）に入力された画像データに基づいて、感光体ドラム２ａ〜２ｄ（それぞれ静電潜像担持体）の表面に静電潜像を形成する。現像器３ａ〜３ｄはそれぞれ、感光体ドラム２ａ〜２ｄに形成された静電潜像を現像剤で現像する。これにより、露光ユニット４により形成された各静電潜像に、帯電したトナーが付着する。そして、１次転写ローラー１２ａ〜１２ｄの各々にバイアス（電圧）を印加することにより、感光体ドラム２ａ〜２ｄの各々に付着したトナー（トナー像）を転写ベルト８（中間転写体）に転写（１次転写）する。さらに、２次転写ローラー１３にバイアス（電圧）を印加することにより、転写ベルト８上のトナー像を、搬送される記録媒体Ｐ（被転写体）に転写（２次転写）する。その後、定着器１７が、トナーを加熱して、記録媒体Ｐにトナーを定着させる。これにより、記録媒体Ｐに画像が形成される。
【００１７】
画像形成装置１は、１次転写工程において、複数の感光体ドラム２ａ〜２ｄの各々に形成されたトナー像を順次、転写ベルト８に転写することにより、転写ベルト８上に、複数種のトナー像（例えば、異なる色のトナー像）を重ねることができる。また、画像形成装置１では、２次転写工程において、転写ベルト８上に重ねたトナー像を記録媒体Ｐに一括転写することができる。例えば、ブラック、イエロー、マゼンタ、及びシアンの４色のトナー像を重ね合わせることで、フルカラー画像を形成することができる。記録媒体Ｐとしては、例えば印刷用紙を用いることができる。
【００１８】
画像形成装置１は、トナーの１次転写のためにトナーに電荷を付与する装置を有する。また、画像形成装置１は、トナーの２次転写のためにトナーに電荷を付与する装置を有する。これらの装置はそれぞれ、転写ローラー（１次転写ローラー１２ａ〜１２ｄ、又は２次転写ローラー１３）と、転写ローラーにバイアスを印加する電源（図示せず）とを含む。
【００１９】
本実施形態に係るトナーは、次に示す構成（１）〜（４）を有する。
（１）トナーコアと、トナーコアの表面に形成されたシェル層とを有するトナー粒子を複数含む。
（２）トナーの電荷減衰定数αとトナーの帯電量Ｑとが、α≦Ｑ／１０００の関係を満足する。
（３）トナーの電荷減衰定数αが、０．０１以上０．０３以下である。
（４）トナーの帯電量Ｑが、５０μＣ／ｇ以下である。
【００２０】
構成（１）は、トナーの耐熱保存性を向上させるために有益である。詳しくは、トナーコアがシェル層で覆われることで、トナーの耐熱保存性が向上すると考えられる。トナーの耐熱保存性を向上させるためには、シェル層が熱硬化性樹脂を含むことが好ましく、シェル層が実質的に熱硬化性樹脂から構成されることがより好ましい。
【００２１】
構成（２）〜（４）は、トナーの２次転写不良及び画像不良を抑制するために有益である。図２には、構成（２）〜（４）のトナーの電荷減衰定数及びトナーの帯電量の関係を示す。図２の縦軸はトナーの電荷減衰定数を示し、横軸はトナーの帯電量を示す。
【００２２】
詳しくは、トナーの電荷減衰定数（α）とトナーの帯電量（Ｑ）との関係が、α≦Ｑ／１０００である場合には、印刷中においてトナーの電荷が適切に減衰することにより、オビキが発生し難く、良好な画像を形成できる傾向を示す。
【００２３】
ここで、図３を参照して、トナーの電荷減衰定数（α）とトナーの帯電量（Ｑ）との関係から、オビキが発生する傾向について説明する。図３の縦軸はトナーの電荷減衰定数を示し、横軸はトナーの帯電量（μＣ／ｇ）を示す。また、図３中の、●はオビキが発生し難いトナーの電荷減衰定数とトナーの帯電量との関係を示し、×はオビキが発生し易いトナーの電荷減衰定数とトナーの帯電量との関係を示す。αがＱ／１０００以下であるトナーを用いた場合には、オビキが発生し難く、良好な画像を形成できる傾向を示す。一方、αがＱ／１０００を超えるトナーを用いた場合には、オビキが発生し易く、良好な画像を形成できない傾向を示す。オビキの有無については、目視にて判定できる。
【００２４】
トナーの電荷減衰定数が０．０１以上である場合には、中間転写体上のトナーに関して、複数回の１次転写（静電潜像担持体ごとの１次転写）による帯電量のばらつき（トナー像内でのばらつき）が小さくなる傾向がある。また、トナーの電荷減衰定数が０．０１以上である場合には、トナーの帯電量の過剰な上昇を抑制し易くなり、トナーの過帯電に起因した２次転写不良を抑制し易くなる。ここで、図４を参照して、トナーの電荷減衰定数と２次転写効率との関係を説明する。図４はトナーの電荷減衰定数と、２次転写効率との関係を示す。図４の縦軸は、トナーの２次転写効率を示し、横軸はトナーの電荷減衰定数を示す。トナーの電荷減衰定数が０．０１以上であれば、２次転写不良を抑制し易くなる。一方、トナーの電荷減衰定数が０．０１未満であれば、トナーがチャージアップされることにより、２次転写不良を抑制し難い。
【００２５】
トナーの電荷減衰定数が０．０３以下である場合には、中間転写体上のトナーが、２次転写に必要な帯電量を確保し易くなり、良好な画像濃度となり易い。ここで、図５を参照して、トナーの電荷減衰定数と画像濃度との関係について説明する。図５はトナーの電荷減衰定数と、画像濃度ＩＤとの関係を示す。図５の縦軸は画像濃度ＩＤを示し、横軸はトナーの電荷減衰定数を示す。トナーの電荷減衰定数が０．０３以下であれば、トナーの帯電量不足に起因した画像濃度の低下を抑制し易くなる。一方、トナーの電荷減衰定数が０．０３を超えると、トナーはバイアス電圧の感度が下がり、画像濃度が低下し易くなる。従って、トナーの電荷減衰定数が０．０３以下である場合には、画像濃度の低下を抑制し易い。
【００２６】
トナーの帯電量が５０μＣ／ｇ以下である場合には、トナーの過帯電に起因した２次転写不良及び画像不良（例えば、オビキ又は画像濃度の低下）を抑制し易くなる。ここで、図６を参照してトナーの帯電量と画像濃度との関係を説明する。図６はトナーの帯電量と、画像濃度ＩＤとの関係を示す。図６の縦軸は画像濃度ＩＤを示し、横軸はトナーの帯電量（μＣ／ｇ）を示す。トナーの帯電量が５０μＣ／ｇ以下であれば、画像濃度の低下を抑制し易い傾向を示す。一方、トナーの帯電量が５０μＣ／ｇを超えれば、画像濃度の低下を抑制し難い傾向を示す。なお、トナーの帯電量は、例えば、Ｑ／ｍメーター（トレック社製「ＭＯＤＥＬ  ２１０ＨＳ−２Ａ」）を用いてトナー担持体上のトナー層を吸引して測定される値、又はその代替方法で測定される値である。
【００２７】
本実施形態に係る画像形成装置及び画像形成方法ではそれぞれ、現像工程、１次転写工程、及び２次転写工程を経ることにより、被転写体上に画像を形成する。詳しくは、現像工程では、複数の静電潜像担持体の各々に形成された静電潜像をそれぞれ、本実施形態に係る静電潜像現像用トナー又は２成分現像剤を用いて現像することにより、静電潜像担持体の各々にトナー像を形成する。１次転写工程では、静電潜像担持体の各々に形成されたトナー像を順次、中間転写体に転写することにより、中間転写体上にトナー像を重ねる。２次転写工程では、中間転写体上に重ねたトナー像を被転写体に一括転写する。
【００２８】
本実施形態に係る画像形成装置及び画像形成方法ではそれぞれ、本実施形態に係る静電潜像現像用トナー又は２成分現像剤を用いて静電潜像を現像する。このため、中間転写体上に複数のトナー像を重ね合わせて転写した場合におけるトナーの帯電量の過剰な上昇を抑制しつつ、高画質の画像を形成することが可能になると考えられる。
【００２９】
以上説明したように、本実施形態に係る静電潜像現像用トナー、２成分現像剤、画像形成装置、及び画像形成方法によれば、特別な定着装置を設けることなく、トナーの過帯電に起因した２次転写不良又は画像不良（例えば、オビキ又は画像濃度低下）を抑制できる。特別な定着装置を設けないため、画像形成装置の構成の簡素化及び低コスト化が図られる。
【００３０】
本実施形態に係るトナーにおいては、トナーコアがアニオン性を有し、シェル層を形成するための材料（以下、シェル材料と記載する）がカチオン性を有することが好ましい。こうした構成を有するトナーでは、シェル層の形成時にカチオン性のシェル材料をトナーコアの表面に引き付けることが可能になる。詳しくは、例えば水系媒体中で負に帯電するトナーコアに、水系媒体中で正に帯電するシェル材料が電気的に引き寄せられ、例えばｉｎ−ｓｉｔｕ重合によりトナーコアの表面にシェル層が形成されると考えられる。シェル材料がトナーコアに引き寄せられることで、分散剤を用いることなく、トナーコアの表面に均一なシェル層を形成し易くなると考えられる。
【００３１】
アニオン性又はカチオン性の大きさを示す指標としては、ゼータ電位を用いることができる。例えば、ｐＨが４に調整された２５℃の水系媒体中で測定される粒子（例えば、トナーコア又はトナー粒子）のゼータ電位が負極性（０Ｖ未満）を示す場合には、その粒子（例えば、トナーコア又はトナー粒子）はアニオン性を有する。なお、本実施形態において、ｐＨ４は、シェル層を形成する時（重合時）のトナーコア分散液（水系媒体）のｐＨに相当する。ゼータ電位は、例えば、電気泳動法、超音波法、又はＥＳＡ（電気音響）法により好適に測定できる。
【００３２】
また、アニオン性又はカチオン性の大きさを示す指標として、標準キャリアとの摩擦帯電量を用いてもよい。シェル層を形成する際にトナーコアがシェル材料を引き付けるためには、トナーコアと標準キャリアとを混合した場合にトナーコアが−１０μＣ／ｇ以下の摩擦帯電量を有することが好ましい。
【００３３】
以下、トナーコア（結着樹脂及び内添剤）、シェル層、及び外添剤について、順に説明する。トナーの用途に応じて、トナーの成分（例えば、着色剤、離型剤、電荷制御剤、又は磁性粉）を割愛してもよい。
【００３４】
［トナーコア］
トナーコアは、結着樹脂を含む。また、トナーコアは、内添剤（例えば、着色剤、離型剤、電荷制御剤、及び磁性粉）を含んでもよい。
【００３５】
（トナーコアの結着樹脂）
トナーコアにおいては、一般的に、全成分の大部分（例えば、８５質量％以上）を結着樹脂が占める。このため、結着樹脂の性質がトナーコア全体の性質に大きな影響を与えると考えられる。例えば、結着樹脂がエステル基、水酸基、エーテル基、酸基、又はメチル基を有する場合には、トナーコアはアニオン性になる傾向が強くなり、結着樹脂がアミノ基、アミン、又はアミド基を有する場合には、トナーコアはカチオン性になる傾向が強くなる。結着樹脂が強いアニオン性を有するためには、結着樹脂の水酸基価（ＯＨＶ値）及び酸価（ＡＶ値）がそれぞれ１０ｍｇＫＯＨ／ｇ以上であることが好ましく、それぞれ２０ｍｇＫＯＨ／ｇ以上であることがより好ましい。
【００３６】
結着樹脂としては、エステル基、水酸基、エーテル基、酸基、メチル基、及びカルボキシル基からなる群より選択される１以上の基を有する樹脂が好ましく、水酸基及び／又はカルボキシル基を有する樹脂がより好ましい。このような官能基を有する結着樹脂は、シェル材料（例えば、メチロールメラミン）と反応して化学的に結合し易い。こうした化学的な結合が生じると、トナーコアとシェル層との結合が強固になる。また、結着樹脂としては、活性水素を含む官能基を分子中に有する樹脂も好ましい。
【００３７】
結着樹脂のガラス転移点（Ｔｇ）は、シェル材料の硬化開始温度以下であることが好ましい。こうしたＴｇを有する結着樹脂を用いれば、高速定着時においてもトナーの定着性が低下しにくいと考えられる。
【００３８】
結着樹脂のガラス転移点（Ｔｇ）は、例えば示差走査熱量計を用いて測定できる。より具体的には、示差走査熱量計（セイコーインスツル株式会社製「ＤＳＣ−６２２０」）を用いて試料（結着樹脂）の吸熱曲線を測定することで、得られた吸熱曲線における比熱の変化点から結着樹脂のＴｇを求めることができる。
【００３９】
結着樹脂の軟化点（Ｔｍ）は１００℃以下であることが好ましく、９５℃以下であることがより好ましい。結着樹脂のＴｍが１００℃以下（より好ましくは９５℃以下）であることで、高速定着時においてもトナーの定着性が低下しにくくなる。また、結着樹脂のＴｍが１００℃以下（より好ましくは９５℃以下）である場合には、水系媒体中でトナーコアの表面にシェル層を形成する際に、シェル層の硬化反応中にトナーコアが部分的に軟化し易くなる。このため、トナーコアが表面張力により丸みを帯び易くなる。なお、異なるＴｍを有する複数の樹脂を組み合わせることで、結着樹脂のＴｍを調整することができる。
【００４０】
結着樹脂のＴｍは、例えば高化式フローテスターを用いて測定できる。より具体的には、高化式フローテスター（株式会社島津製作所製「ＣＦＴ−５００Ｄ」）に試料（結着樹脂）をセットし、所定の条件で結着樹脂を溶融させ、流出させる。そして、結着樹脂のＳ字カーブを測定する。得られたＳ字カーブから結着樹脂のＴｍを読み取ることができる。得られたＳ字カーブにおいて、ストロークの最大値をＳ1とし、低温側のベースラインのストローク値をＳ2とすると、Ｓ字カーブ中のストロークの値が「（Ｓ1＋Ｓ2）／２」となる温度（℃）が、測定試料（結着樹脂）のＴｍに相当する。
【００４１】
結着樹脂の溶解指数（ＳＰ値）は１０以上３０以下であることが好ましく、１５以上２５以下であることがより好ましい。結着樹脂のＳＰ値が１０以上３０以下であると、水のＳＰ値（２３）に近いため、結着樹脂の水系媒体への濡れ性が向上する。そのため、分散剤を用いなくても、トナーコアを均一に水系媒体に分散し易くなる。
【００４２】
結着樹脂としては、熱可塑性樹脂が好ましい。結着樹脂としては、例えば、スチレン系樹脂、アクリル酸系樹脂、オレフィン系樹脂（より具体的には、ポリエチレン樹脂又はポリプロピレン樹脂）、ビニル樹脂（より具体的には、塩化ビニル樹脂、ポリビニルアルコール樹脂、ビニルエーテル樹脂、又はＮ−ビニル樹脂）、ポリエステル樹脂、ポリアミド樹脂、ウレタン樹脂、スチレンアクリル酸系樹脂、又はスチレンブタジエン系樹脂のような熱可塑性樹脂を好適に使用できる。中でも、スチレンアクリル酸系樹脂及びポリエステル樹脂はそれぞれ、トナー中の着色剤の分散性、トナーの帯電性、及び被転写体に対するトナーの定着性に優れる。なお、１つの樹脂が上記樹脂の種類（スチレン系樹脂等）の二以上に属する場合がある。例えば、ポリスチレン樹脂は、スチレン系樹脂にもビニル樹脂にも属する。
【００４３】
以下、結着樹脂として用いることのできるスチレンアクリル酸系樹脂について説明する。なお、スチレンアクリル酸系樹脂は、スチレン系モノマーとアクリル酸系モノマーとの共重合体である。
【００４４】
スチレン系モノマーとしては、例えば、スチレン、α−メチルスチレン、ｐ−ヒドロキシスチレン、ｍ−ヒドロキシスチレン、ビニルトルエン、α−クロロスチレン、ｏ−クロロスチレン、ｍ−クロロスチレン、ｐ−クロロスチレン、又はｐ−エチルスチレンが好ましい。
【００４５】
アクリル酸系モノマーとしては、例えば、（メタ）アクリル酸エステル、（メタ）アクリル酸アルキルエステル、又は（メタ）アクリル酸ヒドロキシアルキルエステルが好ましい。（メタ）アクリル酸アルキルエステルとしては、例えば、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが好ましい。（メタ）アクリル酸ヒドロキシアルキルエステルとしては、例えば、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが好ましい。なお、アクリル及びメタクリルを包括的に「（メタ）アクリル」と総称する。
【００４６】
スチレンアクリル酸系樹脂を調製する際に、水酸基を有するモノマー（例えば、ｐ−ヒドロキシスチレン、ｍ−ヒドロキシスチレン、又は（メタ）アクリル酸ヒドロキシアルキルエステル）を用いることで、スチレンアクリル酸系樹脂に水酸基を導入できる。また、水酸基を有するモノマーの使用量を調整することで、得られるスチレンアクリル酸系樹脂の水酸基価を調整できる。
【００４７】
スチレンアクリル酸系樹脂を調製する際に、（メタ）アクリル酸（モノマー）を用いることで、スチレンアクリル酸系樹脂にカルボキシル基を導入できる。また、（メタ）アクリル酸の使用量を調整することで、得られるスチレンアクリル酸系樹脂の酸価を調整することができる。
【００４８】
結着樹脂がスチレンアクリル酸系樹脂である場合、トナーコアの強度及びトナーの定着性を向上させるためには、スチレンアクリル酸系樹脂の数平均分子量（Ｍｎ）が２０００以上３０００以下であることが好ましい。スチレンアクリル酸系樹脂の分子量分布（数平均分子量（Ｍｎ）に対する質量平均分子量（Ｍｗ）の比率Ｍｗ／Ｍｎ）は１０以上２０以下であることが好ましい。スチレンアクリル酸系樹脂のＭｎとＭｗの測定には、ゲルパーミエーションクロマトグラフィーを用いることができる。
【００４９】
以下、結着樹脂として用いることのできるポリエステル樹脂について説明する。なお、ポリエステル樹脂は、２価又は３価以上のアルコールと２価又は３価以上のカルボン酸とを縮重合又は共縮重合させることで得られる。
【００５０】
ポリエステル樹脂の調製には、例えば、ジオール類又はビスフェノール類のような２価アルコールを使用できる。
【００５１】
ポリエステル樹脂の調製には、例えば、エチレングリコール、ジエチレングリコール、トリエチレングリコール、１，２−プロパンジオール、１，３−プロパンジオール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、又はポリテトラメチレングリコールのようなジオール類を好適に使用できる。
【００５２】
ポリエステル樹脂の調製には、例えば、ビスフェノールＡ、水素添加ビスフェノールＡ、ポリオキシエチレン化ビスフェノールＡエーテル、又はポリオキシプロピレン化ビスフェノールＡエーテルのようなビスフェノール類を好適に使用できる。
【００５３】
ポリエステル樹脂の調製には、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンのような３価以上のアルコールを好適に使用できる。
【００５４】
ポリエステル樹脂の調製には、例えば、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、又はイソドデシルコハク酸）、又はアルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸）のような２価カルボン酸を好適に使用できる。
【００５５】
ポリエステル樹脂の調製には、例えば、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸のような３価以上のカルボン酸を好適に使用できる。
【００５６】
上記２価又は３価以上のカルボン酸は、エステル形成性の誘導体（例えば、酸ハライド、酸無水物、又は低級アルキルエステル）として用いてもよい。ここで、「低級アルキル」とは、炭素原子数１〜６のアルキル基を意味する。
【００５７】
ポリエステル樹脂を調製する際に、アルコールの使用量とカルボン酸の使用量とをそれぞれ変更することで、ポリエステル樹脂の酸価及び水酸基価を調整することができる。ポリエステル樹脂の分子量を上げると、ポリエステル樹脂の酸価及び水酸基価は低下する傾向がある。
【００５８】
結着樹脂がポリエステル樹脂である場合、トナーコアの強度及びトナーの定着性を向上させるためには、ポリエステル樹脂の数平均分子量（Ｍｎ）が１０００以上２０００以下であることが好ましい。ポリエステル樹脂の分子量分布（数平均分子量（Ｍｎ）に対する質量平均分子量（Ｍｗ）の比率Ｍｗ／Ｍｎ）は９以上２１以下であることが好ましい。ポリエステル樹脂のＭｎとＭｗの測定には、ゲルパーミエーションクロマトグラフィーを用いることができる。
【００５９】
（トナーコアの着色剤）
トナーコアは、着色剤を含んでいてもよい。着色剤としては、トナーの色に合わせて公知の顔料又は染料を用いることができる。着色剤の使用量は、結着樹脂１００質量部に対して、１質量部以上２０質量部以下であることが好ましく、３質量部以上１０質量部以下であることがより好ましい。
【００６０】
トナーコアは、黒色着色剤を含有していてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００６１】
トナーコアは、イエロー着色剤、マゼンタ着色剤、又はシアン着色剤のようなカラー着色剤を含有していてもよい。
【００６２】
イエロー着色剤としては、例えば、縮合アゾ化合物、イソインドリノン化合物、アントラキノン化合物、アゾ金属錯体、メチン化合物、及びアリールアミド化合物からなる群より選択される１種以上の化合物を使用できる。イエロー着色剤としては、例えば、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ナフトールイエローＳ、ハンザイエローＧ、又はＣ．Ｉ．バットイエローを好適に使用できる。
【００６３】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される１種以上の化合物を使用できる。マゼンタ着色剤としては、例えば、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）を好適に使用できる。
【００６４】
シアン着色剤としては、例えば、銅フタロシアニン化合物、銅フタロシアニン誘導体、アントラキノン化合物、及び塩基染料レーキ化合物からなる群より選択される１種以上の化合物を使用できる。シアン着色剤としては、例えば、Ｃ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーを好適に使用できる。
【００６５】
（トナーコアの離型剤）
トナーコアは、離型剤を含有していてもよい。離型剤は、例えばトナーの定着性又は耐オフセット性を向上させる目的で使用される。トナーコアのアニオン性を強めるためには、アニオン性を有するワックスを用いてトナーコアを作製することが好ましい。トナーの定着性又は耐オフセット性を向上させるためには、離型剤の使用量は、結着樹脂１００質量部に対して、１質量部以上３０質量部以下であることが好ましく、５質量部以上２０質量部以下であることがより好ましい。
【００６６】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素系ワックス；酸化ポリエチレンワックス又は酸化ポリエチレンワックスのブロック共重合体のような脂肪族炭化水素系ワックスの酸化物；キャンデリラワックス、カルナバワックス、木ろう、ホホバろう、又はライスワックスのような植物系ワックス；みつろう、ラノリン、又は鯨ろうのような動物系ワックス；オゾケライト、セレシン、又はペトロラタムのような鉱物系ワックス；モンタン酸エステルワックス又はカスターワックスのような脂肪酸エステルを主成分とするワックス類；脱酸カルナバワックスのような、脂肪酸エステルの一部又は全部が脱酸化したワックスを好適に使用できる。一種の離型剤を単独で使用してもよいし、複数種の離型剤を併用してもよい。
【００６７】
なお、結着樹脂と離型剤との相溶性を改善するために、相溶化剤をトナーコアに添加してもよい。
【００６８】
（トナーコアの電荷制御剤）
トナーコアは、電荷制御剤を含んでいてもよい。電荷制御剤は、例えばトナーの帯電安定性又は帯電立ち上がり特性を向上させる目的で使用される。また、トナーコアに負帯電性の電荷制御剤を含ませることで、トナーコアのアニオン性を強めることができる。トナーの帯電立ち上がり特性は、短時間で所定の帯電レベルにトナーを帯電可能か否かの指標になる。
【００６９】
正帯電させたトナーを用いて現像する場合には、正帯電性の電荷制御剤を使用することが好ましく、負帯電させたトナーを用いて現像する場合には、負帯電性の電荷制御剤を使用することが好ましい。ただし、トナーにおいて十分な帯電性が確保される場合には、電荷制御剤を使用しなくてもよい。例えば、シェル層中に帯電機能を有する成分が含まれる場合には、トナーコアに電荷制御剤を添加しなくてもよい。
【００７０】
正帯電性の電荷制御剤としては、ピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、又はキノキサリンのようなアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディ−プブラックＥＷ、又はアジンディープブラック３ＲＬのようなアジン化合物からなる直接染料；ニグロシン、ニグロシン塩、又はニグロシン誘導体のようなニグロシン化合物；ニグロシンＢＫ、ニグロシンＮＢ、又はニグロシンＺのようなニグロシン化合物からなる酸性染料；ナフテン酸又は高級脂肪酸の金属塩類；アルコキシル化アミン；アルキルアミド；ベンジルデシルヘキシルメチルアンモニウムクロライド又はデシルトリメチルアンモニウムクロライドのような４級アンモニウム塩が好ましい。
【００７１】
また、４級アンモニウム塩、カルボン酸塩、又はカルボキシル基を有する樹脂も、正帯電性の電荷制御剤として使用できる。トナーの帯電性が迅速に立ち上がるためには、正帯電性の電荷制御剤はニグロシン化合物を用いることが特に好ましい。一種の電荷制御剤を単独で使用してもよいし、複数種の電荷制御剤を併用してもよい。
【００７２】
（トナーコアの磁性粉）
トナーコアは、磁性粉を含んでいてもよい。磁性粉としては、例えば、鉄（より具体的には、フェライト又はマグネタイト）、強磁性金属（より具体的には、コバルト又はニッケル）、鉄及び／又は強磁性金属を含む合金、強磁性化処理（例えば、熱処理）が施された強磁性合金、又は二酸化クロムを好適に使用できる。一種の磁性粉を単独で使用してもよいし、複数種の磁性粉を併用してもよい。
【００７３】
磁性粉からの金属イオン（例えば、鉄イオン）の溶出を抑制するため、磁性粉を表面処理することが好ましい。酸性条件下でトナーコアの表面にシェル層を形成する場合に、トナーコアの表面に金属イオンが溶出すると、トナーコアとトナーコアとが固着し易くなる。磁性粉からの金属イオンの溶出を抑制することで、トナーコアとトナーコアとの固着を抑制することができると考えられる。
【００７４】
［シェル層］
シェル層は、実質的に熱硬化性樹脂のみから構成されてもよいし、実質的に熱可塑性樹脂のみから構成されてもよいし、熱可塑性樹脂と熱硬化性樹脂との両方を含有してもよい。また、シェル層において、熱可塑性樹脂が、架橋性を有するモノマー又はプレポリマー（例えば、後述する熱硬化性樹脂の調製に用いられ得るモノマー）で架橋されてもよい。熱可塑性樹脂と熱硬化性樹脂との割合は任意である。熱可塑性樹脂と熱硬化性樹脂との割合の例としては、１：１、１：２、１：３、１：４、１：５、２：１、３：１、４：１、又は５：１（それぞれ質量比で、熱可塑性樹脂：熱硬化性樹脂）が挙げられる。
【００７５】
シェル層に含まれる熱硬化性樹脂としては、例えば、メラミン樹脂、尿素樹脂、スルホンアミド樹脂、グリオキザール樹脂、グアナミン樹脂、アニリン樹脂、ポリイミド樹脂、又はこれら各樹脂の誘導体が好ましい。ポリイミド樹脂は、窒素元素を分子骨格に有する。このため、ポリイミド樹脂を含むシェル層は、強いカチオン性を有し易い。シェル層に含まれるポリイミド樹脂としては、マレイミド系重合体、又はビスマレイミド系重合体（より具体的には、アミノビスマレイミド重合体又はビスマレイミドトリアジン重合体）が好ましい。
【００７６】
シェル層に含まれる熱硬化性樹脂としては、アミノ基を含む化合物とアルデヒド（例えば、ホルムアルデヒド）との重縮合によって生成される樹脂が特に好ましい。なお、メラミン樹脂は、メラミンとホルムアルデヒドとの重縮合物である。尿素樹脂は、尿素とホルムアルデヒドとの重縮合物である。グリオキザール樹脂は、グリオキサールと尿素との反応生成物と、ホルムアルデヒドとの重縮合物である。シェル層がメラミン樹脂又は尿素樹脂を含む場合には、トナーを乾燥する際にトナーが凝集しにくくなると考えられる。メラミン樹脂及び尿素樹脂の各々の吸水性が低いためである。このため、トナーの保存性を向上させるためには、シェル層がメラミン樹脂又は尿素樹脂を含むことが好ましい。
【００７７】
シェル層に含まれる熱硬化性樹脂の調製には、メチロールメラミン、ベンゾグアナミン、アセトグアナミン、スピログアナミン、及びジメチロールジヒドロキシエチレン尿素（ＤＭＤＨＥＵ）からなる群より選択される１種以上のモノマーを好適に使用できる。
【００７８】
熱硬化性樹脂に窒素元素を含ませることで、熱硬化性樹脂の架橋硬化機能を向上させることができる。熱硬化性樹脂の反応性を高めるためには、メラミン樹脂では４０質量％以上５５質量％以下に、尿素樹脂では４０質量％程度に、グリオキザール樹脂では１５質量％程度に、窒素元素の含有量を調整することが好ましい。
【００７９】
シェル層に含まれる熱可塑性樹脂は、熱硬化性樹脂の官能基（例えば、メチロール基又はアミノ基）と反応し易い官能基（例えば、水酸基、カルボキシル基、アミノ基、カルボジイミド基、オキサゾリン基、又はグリシジル基）を有することが好ましい。アミノ基は、カルバモイル基（−ＣＯＮＨ2）として熱可塑性樹脂中に含まれてもよい。
【００８０】
シェル層に含まれる熱可塑性樹脂としては、親水性を有する樹脂が好ましく、極性官能基を有する単位（例えば、グリコール、カルボン酸、又はマレイン酸）を含む親水性の樹脂が特に好ましい。極性官能基を有する熱可塑性樹脂は、高い反応性を有する。シェル層に含まれる親水性の熱可塑性樹脂としては、ポリビニルアルコール樹脂、ポリビニルピロリドン、カルボキシメチルセルロース（又はその誘導体）、ポリアクリル酸ナトリウム、ポリアクリルアミド、ポリエチレンイミン、又はポリエチレンオキサイドが好ましい。
【００８１】
シェル層に含まれる熱可塑性樹脂はアクリル成分を含むことが好ましく、反応性アクリレートを含むことがより好ましい。アクリル成分を含む熱可塑性樹脂は、熱硬化性樹脂と反応し易いため、シェル層の膜質を向上させることができると考えられる。シェル層に含まれる熱可塑性樹脂は、２ＨＥＭＡ（メタクリル酸２−ヒドロキシエチル）を含むことが特に好ましい。
【００８２】
シェル層に含まれる熱可塑性樹脂としては、アクリル樹脂、スチレン−アクリル酸系共重合体樹脂、シリコーン−アクリル酸系グラフト共重合体、ウレタン樹脂、ポリエステル樹脂、又はエチレンビニルアルコール共重合体が好ましい。シェル層に含まれる熱可塑性樹脂としては、アクリル樹脂、スチレン−アクリル酸系共重合体樹脂、又はシリコーン−アクリル酸系グラフト共重合体が好ましく、アクリル樹脂がより好ましい。
【００８３】
シェル層に含まれる熱可塑性樹脂の調製には、（メタ）アクリル酸メチル、（メタ）アクリル酸エチル、（メタ）アクリル酸ｎ−プロピル、又は（メタ）アクリル酸ｎ−ブチルのような（メタ）アクリル酸アルキルエステル；（メタ）アクリル酸フェニルのような（メタ）アクリル酸アリールエステル；（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルのような（メタ）アクリル酸ヒドロキシアルキルエステル；（メタ）アクリルアミド；（メタ）アクリル酸のエチレンオキシド付加物；（メタ）アクリル酸エステルのエチレンオキシド付加物のアルキルエーテル（より具体的には、メチルエーテル、エチルエーテル、ｎ−プロピルエーテル、又はｎ−ブチルエーテル）のようなアクリル酸系モノマーを好適に使用できる。一種のアクリル酸系モノマーを単独で使用してもよいし、複数種のアクリル酸系モノマーを併用してもよい。
【００８４】
シェル層の材料は上記材料に限られず任意である。例えば、シェル層がゼラチン・アラビアゴムを含んでいてもよい。
【００８５】
シェル層が実質的に熱硬化性樹脂から構成される場合、シェル層の厚さは、１ｎｍ以上３０ｎｍ以下であることが好ましい。また、シェル層が熱硬化性樹脂と熱可塑性樹脂とを含有する場合、シェル層の厚さは、２０ｎｍ以上４５ｎｍ以下であることが好ましい。こうした厚さのシェル層を有するトナー粒子を含むトナーは、定着性及び保存性の両方に優れると考えられる。なお、シェル層の厚さは、市販の画像解析ソフトウェア（例えば、三谷商事株式会社製「ＷｉｎＲＯＯＦ」）を用いてトナー粒子の断面のＴＥＭ撮影像を解析することによって計測できる。
【００８６】
［外添剤］
トナー母粒子の表面に外添剤を付着させてもよい。外添剤は、例えばトナーの流動性又は取扱性を向上させるために使用される。トナーの流動性又は取扱性を向上させるためには、外添剤の使用量は、トナー母粒子１００質量部に対して、０．５質量部以上１０質量部以下であることが好ましく、１．５質量部以上５質量部以下であることがより好ましい。また、トナーの流動性又は取扱性を向上させるためには、外添剤の粒子径は０．０１μｍ以上１．０μｍ以下であることが好ましい。
【００８７】
外添剤としては、シリカ、又は金属酸化物（より具体的には、アルミナ、酸化チタン、酸化マグネシウム、酸化亜鉛、チタン酸ストロンチウム、又はチタン酸バリウム）を好適に使用できる。一種の外添剤を単独で使用してもよいし、複数種の外添剤を併用してもよい。
【００８８】
［キャリア］
本実施形態のトナーを所望のキャリアと混合することで、２成分現像剤を調製できる。２成分現像剤を調製する場合、磁性キャリアを用いることが好ましい。
【００８９】
好適なキャリアの例としては、キャリアコアが樹脂で被覆されたキャリアが挙げられる。キャリアコアの具体例としては、鉄、酸化処理鉄、還元鉄、マグネタイト、銅、ケイ素鋼、フェライト、ニッケル、又はコバルトの粒子；これらの材料とマンガン、亜鉛、又はアルミニウムのような金属との合金の粒子；鉄−ニッケル合金、又は鉄−コバルト合金の粒子；セラミックス（酸化チタン、酸化アルミニウム、酸化銅、酸化マグネシウム、酸化鉛、酸化ジルコニウム、炭化ケイ素、チタン酸マグネシウム、チタン酸バリウム、チタン酸リチウム、チタン酸鉛、ジルコン酸鉛、又はニオブ酸リチウム）の粒子；高誘電率物質（リン酸二水素アンモニウム、リン酸二水素カリウム、又はロッシェル塩）の粒子が挙げられる。樹脂中に上記粒子を分散させて樹脂キャリアを調製しても良い。
【００９０】
キャリアコアを被覆する樹脂の例としては、アクリル酸系重合体、スチレン系重合体、スチレン−アクリル酸系共重合体、オレフィン系重合体（ポリエチレン、塩素化ポリエチレン、又はポリプロピレン）、ポリ塩化ビニル、ポリ酢酸ビニル、ポリカーボネート樹脂、セルロース樹脂、ポリエステル樹脂、不飽和ポリエステル樹脂、ポリアミド樹脂、ウレタン樹脂、エポキシ樹脂、シリコーン樹脂、フッ素樹脂（ポリテトラフルオロエチレン、ポリクロロトリフルオロエチレン、又はポリフッ化ビニリデン）、フェノール樹脂、キシレン樹脂、ジアリルフタレート樹脂、ポリアセタール樹脂、又はアミノ樹脂が挙げられる。これらの樹脂の２種以上を組み合わせても良い。
【００９１】
電子顕微鏡により測定されるキャリアの粒子径は、２０μｍ以上１２０μｍ以下であることが好ましく、２５μｍ以上８０μｍ以下であることがより好ましい。
【００９２】
トナーとキャリアとを用いて２成分現像剤を調製する場合、トナーの含有量は、２成分現像剤の質量に対して、３質量％以上２０質量％以下であることが好ましく、５質量％以上１５質量％以下であることが好ましい。
【００９３】
次に、本実施形態に係るトナーの製造方法を説明する。まず、トナーコアを準備する。続けて、液中にトナーコアとシェル材料とを入れる。この際、液を攪拌するなどして、シェル材料を液に溶かすことが好ましい。続けて、液中でシェル層をトナーコアの表面に形成する（シェル層を硬化させる）。シェル層は、水系媒体（例えば、水、メタノール、又はエタノール）中で形成されることが好ましい。また、メラミン樹脂又は尿素樹脂を含むシェル層を形成するためには、メチロール化物を溶解させた溶媒（例えば、水、メタノール、又はエタノール）中にトナーコアを入れて、トナーコアの表面でメラミン樹脂又は尿素樹脂を膜化させることが好ましい。
【００９４】
以下、より具体的な例に基づいて、トナーの製造方法についてさらに説明する。例えば、上記液としてイオン交換水を準備する。続けて、例えば塩酸を用いて液のｐＨを調整する。続けて、液中に、シェル材料を添加する。これにより、液中でシェル材料が溶けて、シェル材料の溶液が得られる。シェル材料の適切な添加量は、トナーコアの比表面積に基づいて算出できる。また、シェル材料の添加量に基づいて、トナーの電荷減衰定数を調整できる。
【００９５】
続けて、得られたシェル材料の溶液にトナーコアを添加する。トナーコアの表面に均一にシェル材料を付着させるためには、シェル材料の溶液中にトナーコアを高度に分散させることが好ましい。液中にトナーコアを高度に分散させるために、トナーコアがアニオン性を有し、シェル材料がカチオン性を有することが好ましい。
【００９６】
続けて、溶液を攪拌しながら溶液の温度を所定の速度（例えば、０．１℃／分以上３℃／分以下から選ばれる速度）で所定のシェル層硬化温度（例えば、６０℃以上８０℃以下から選ばれる温度）まで上昇させて、溶液を攪拌しながら溶液の温度をシェル層硬化温度に所定の時間（例えば、３０分間以上２時間以下から選ばれる時間）保つ。これにより、トナーコアの表面にシェル材料が付着し、付着した材料が重合反応して硬化する。その結果、トナー母粒子の分散液が得られる。
【００９７】
シェル層硬化温度（シェル層硬化時におけるシェル材料の溶液の温度）は、トナーコアのガラス転移点（Ｔｇ）未満であることが好ましい。シェル層硬化温度がトナーコアのガラス転移点（Ｔｇ）以上になると、トナーコアが変形し易い。また、高温でシェル材料を反応させると、シェル層が硬くなり易い。シェル層が実質的にメラミン樹脂及び／又は尿素樹脂から構成される場合には、シェル層硬化温度は、４０℃以上８０℃以下であることが好ましく、５５℃以上７０℃以下であることがより好ましい。シェル層硬化時の液温を高くすると、トナーコアの変形が促進され、トナー母粒子の形状が真球に近づく傾向がある。トナー母粒子が所望の形状になるようにシェル層硬化時の液温を調整することが望ましい。なお、シェル層硬化時の液温に基づいて、シェル層の分子量を制御することもできる。
【００９８】
上記のようにしてシェル層を硬化させた後、例えば水酸化ナトリウムを用いてトナー母粒子の分散液を中和する。続けて、液を冷却する。続けて、液をろ過する。これにより、トナー母粒子が液から分離（固液分離）される。続けて、得られたトナー母粒子を洗浄する。続けて、洗浄されたトナー母粒子を乾燥させる。その後、必要に応じて、トナー母粒子の表面に外添剤を付着させる。これにより、トナー粒子を多数有するトナーが完成する。なお、上記トナーの製造方法は、要求されるトナーの構成又は特性等に応じて任意に変更することができる。例えば溶媒にシェル材料を溶解させる工程よりも前に溶媒中にトナーコアを添加する工程を行うようにしてもよい。シェル層の形成方法は任意である。例えば、ｉｎ−ｓｉｔｕ重合法、液中硬化被膜法、及びコアセルベーション法のいずれかの方法を用いて、シェル層を形成してもよい。また、目的とするトナーに応じて、各種工程を割愛してもよい。トナー母粒子の表面に外添剤を付着させない（外添工程を割愛する）場合には、トナー母粒子がトナー粒子に相当する。効率的にトナーを製造するためには、多数のトナー粒子を同時に形成することが好ましい。
【００９９】
製造されたトナーとキャリアとの混合物を攪拌することで、本実施形態に係る２成分現像剤を製造することができる。２成分現像剤に含まれるトナーの量は、キャリア１００質量部に対して、１質量部以上２０質量部以下であることが好ましく、３質量部以上１５質量部以下であることがより好ましい。混合物の攪拌には、例えば、ボールミル、ホソカワミクロン株式会社製のナウターミキサー（登録商標）、又は愛知電機株式会社製のロッキングミキサー（登録商標）を用いることができる。
【実施例】
【０１００】
以下、実施例１〜９及び比較例１〜６のトナーの製造方法、評価方法、及び評価結果について、順に説明する。なお、粉体（例えば、トナーコア又はトナー）に関する評価結果（形状又は物性などを示す値）は、何ら規定していなければ、相当数の粒子について測定した値の平均である。
【０１０１】
［実施例１］
（トナーコアの作製）
４色（イエロー、シアン、マゼンタ、及びブラック）の現像剤を製造するために、４色のトナーを製造した。また、４色のトナーを製造するために、以下の手順で、互いに異なる着色剤を含む４色のトナーコアを製造した。
【０１０２】
まず、ＦＭミキサー（日本コークス工業株式会社製）を用いて、結着樹脂１００質量部と、離型剤５質量部と、着色剤５質量部と、電荷制御剤１質量部とを混合した。
【０１０３】
結着樹脂としては、ポリエステル樹脂（三井化学株式会社製「ＸＰＥ２５８」）を用いた。離型剤としては、ポリプロピレンワックス（三洋化成工業株式会社製「ビスコール（登録商標）６６０Ｐ」）を用いた。電荷制御剤としては、４級アンモニウム塩（オリヱント化学工業株式会社製「ＢＯＮＴＲＯＮ（登録商標）Ｐ−５１」）を用いた。
【０１０４】
トナーコアの色に応じて、使用する着色剤を変えた。イエローのトナーコアの製造では、着色剤としてアゾ顔料を用いた。シアンのトナーコアの製造では、着色剤としてフタロシアニン顔料を用いた。マゼンタのトナーコアの製造では、着色剤としてキナクリドン顔料を用いた。ブラックのトナーコアの製造では、着色剤としてカーボンブラックを用いた。
【０１０５】
続けて、得られた混合物を、２軸押出機（株式会社池貝製「ＰＣＭ−３０」）を用いて溶融し、混練した。その後、得られた混練物を冷却した。
【０１０６】
続けて、得られた混練物を、機械式粉砕機（フロイント・ターボ株式会社製「ターボミル  Ｔ２５０」）を用いて粉砕した。続けて、得られた粉砕物を、分級機（日鉄鉱業株式会社製「エルボージェットＥＪ−ＬＡＢＯ型」）を用いて分級した。
【０１０７】
ｐＨ４におけるトナーコアのゼータ電位は−３０ｍＶであり、トナーコアの摩擦帯電量は−２５μＣ／ｇであった。ゼータ電位及び摩擦帯電量の測定値から、トナーコアがアニオン性を有することは明らかであった。トナーコアのゼータ電位及び摩擦帯電量の測定方法をそれぞれ以下に示す。
【０１０８】
＜トナーコアのゼータ電位の測定方法＞
トナーコア０．２ｇと、イオン交換水８０ｇと、１質量％濃度のノニオン界面活性剤（日本触媒株式会社製「Ｋ−８５」、ポリビニルピロリドン）２０ｇとを、マグネットスターラーを用いて混合した。そして、液中にトナーコアを均一に分散させて分散液を得た。その後、得られた分散液に希塩酸を加えて、分散液のｐＨを４に調整し、ｐＨ４のトナーコアの分散液を得た。そして、得られたｐＨ４のトナーコアの分散液を測定試料として用いて、トナーコアのゼータ電位を測定した。詳しくは、測定試料中のトナーコアのゼータ電位を、ゼータ電位・粒度分布測定装置（ベックマン・コールター株式会社製「Ｄｅｌｓａ  Ｎａｎｏ  ＨＣ」）を用いて測定した。
【０１０９】
＜トナーコアの摩擦帯電量の測定方法＞
日本画像学会から提供される標準キャリアＮ−０１（負帯電極性トナー用標準キャリア）１００質量部と、トナーコア７質量部とを、混合装置（ウィリー・エ・バッコーフェン（ＷＡＢ）社製「ターブラーミキサー」）を用いて３０分間混合した。そして、得られた混合物を測定試料として用いて、トナーコアの摩擦帯電量を測定した。詳しくは、測定試料について、トナーコアと標準キャリアとを摩擦させた場合のトナーコアの摩擦帯電量を、Ｑ／ｍメーター（トレック社製「ＭＯＤＥＬ  ２１０ＨＳ」）を用いて測定した。
【０１１０】
（シェル層の形成）
温度計及び攪拌羽根を備えた容量１Ｌの３つ口フラスコを準備し、フラスコをウォーターバスにセットした。そして、ウォーターバスを用いてフラスコ内の温度を３０℃に保った。続けて、フラスコ内に、ｐＨが４に調整されたイオン交換水３００ｍＬと、ポリアクリル酸ナトリウム（東亞合成株式会社製「ジュリマー（登録商標）ＡＣ−１０３」）５０ｇと、メチロール化尿素の水溶液（昭和電工株式会社製「ミルベン（登録商標）レジンＳＵＭ−１００」、固形分濃度８０質量％）とを添加した。メチロール化尿素の水溶液の添加量については、イエローのトナーの製造では６ｇ、シアンのトナーの製造では６ｇ、マゼンタのトナーの製造では６ｇ、ブラックのトナーの製造では６ｇとした。
【０１１１】
イオン交換水にメチロール化尿素を溶解させた。続けて、得られた水溶液に、前述の手順で作製したトナーコア（粉体）３００ｇを添加した。続けて、フラスコ内容物を室温で十分攪拌した。その結果、フラスコ内にトナーコアの分散液が得られた。
【０１１２】
続けて、トナーコアの分散液を、１Ｌのセパラブルフラスコに移した。続けて、フラスコ内容物を回転速度１００ｒｐｍで攪拌しながら昇温速度０．５℃／分でフラスコ内の温度を７０℃（重合温度）まで上げて、フラスコ内容物を回転速度１００ｒｐｍで攪拌しながらフラスコ内の温度を７０℃に２時間保った。その結果、トナー母粒子を含む分散液が得られた。その後、トナー母粒子の分散液を常温まで冷却し、水酸化ナトリウムを用いてトナー母粒子の分散液のｐＨを７に調整（中和）した。
【０１１３】
（トナー母粒子の洗浄及び乾燥）
上記のようにして得られたトナー母粒子の分散液をろ過（固液分離）して、トナー母粒子を得た。その後、得られたトナー母粒子をイオン交換水に再分散させた。さらに、分散とろ過とを繰り返して、トナー母粒子を洗浄した。続けて、トナー母粒子を乾燥した。
【０１１４】
（外添）
上記乾燥後、トナー母粒子を外添処理した。詳しくは、トナー母粒子１００質量部と、疎水性シリカ微粒子（日本アエロジル株式会社製「ＲＡ−２００Ｈ」）１質量部とを、ＦＭミキサー（日本コークス工業株式会社製「ＦＭ−１０Ｂ」）を用いて回転速度３５００ｒｐｍで５分間混合することにより、トナー母粒子の表面に外添剤（シリカ粒子及び酸化チタン粒子）を付着させた。その後、得られたトナーを、２００メッシュ（目開き７５μｍ）の篩を用いて篩別した。これにより、多数のトナー粒子を含む実施例１の４色のトナーセットが製造された。
【０１１５】
［実施例２］
メチロール化尿素の水溶液（ミルベン（登録商標）レジンＳＵＭ−１００）の添加量について、イエローのトナーでは６ｇから７ｇに、シアンのトナーでは６ｇから７ｇに、マゼンタのトナーでは６ｇから７ｇに、ブラックのトナーでは６ｇから７ｇとし、実施例１の４色のトナーセットと同様に、実施例２の４色のトナーセットを製造した。
【０１１６】
［実施例３］
メチロール化尿素の水溶液（ミルベン（登録商標）レジンＳＵＭ−１００）の添加量について、イエローのトナーでは６ｇから４ｇに、シアンのトナーでは６ｇから４ｇに、マゼンタのトナーでは６ｇから４ｇに、ブラックのトナーでは６ｇから４ｇに変更した以外は、実施例１の４色のトナーセットと同様に、実施例３の４色のトナーセットを製造した。
【０１１７】
［実施例４］
メチロール化尿素の水溶液（ミルベン（登録商標）レジンＳＵＭ−１００）の添加量について、イエローのトナーでは６ｇから１２ｇに、シアンのトナーでは６ｇから１２ｇに、マゼンタのトナーでは６ｇから１２ｇに、ブラックのトナーでは６ｇから１２ｇに変更した以外は、実施例１の４色のトナーセットと同様に、実施例４の４色のトナーセットを製造した。
【０１１８】
［実施例５］
メチロール化尿素の水溶液（ミルベン（登録商標）レジンＳＵＭ−１００）の添加量について、イエローのトナーでは６ｇから３ｇに、シアンのトナーでは６ｇから３ｇに、マゼンタのトナーでは６ｇから３ｇに、ブラックのトナーでは６ｇから４ｇに変更した以外は、実施例１の４色のトナーセットと同様に、実施例５の４色のトナーセットを製造した。
【０１１９】
［実施例６］
メチロール化尿素の水溶液（ミルベン（登録商標）レジンＳＵＭ−１００）の添加量について、イエローのトナーでは６ｇから３ｇに、シアンのトナーでは６ｇから３ｇに、マゼンタのトナーでは６ｇから３ｇに、ブラックのトナーでは６ｇから３ｇに変更した以外は、実施例１の４色のトナーセットと同様に、実施例６の４色のトナーセットを製造した。
【０１２０】
［実施例７］
メチロール化尿素の水溶液（ミルベン（登録商標）レジンＳＵＭ−１００）の添加量について、イエローのトナーでは６ｇ、シアンのトナーでは６ｇ、マゼンタのトナーでは６ｇであり、ブラックのトナーでは６ｇから８ｇに変更した以外は、実施例１の４色のトナーセットと同様に、実施例７の４色のトナーセットを製造した。
【０１２１】
［実施例８］
メチロール化尿素の水溶液（ミルベン（登録商標）レジンＳＵＭ−１００）の添加量について、イエローのトナーでは６ｇ、シアンのトナーでは６ｇ、マゼンタのトナーでは６ｇであり、ブラックのトナーでは６ｇから１２ｇに変更した以外は、実施例１の４色のトナーセットと同様に、実施例８の４色のトナーセットを製造した。
【０１２２】
［実施例９］
メチロール化尿素の水溶液（ミルベン（登録商標）レジンＳＵＭ−１００）の添加量について、イエローのトナーでは６ｇから８ｇに、シアンのトナーでは６ｇから８ｇに、マゼンタのトナーでは６ｇから８ｇに、ブラックのトナーでは６ｇから８ｇに変更した以外は、実施例１のトナーセットと同様に、実施例９のトナーセットを製造した。
【０１２３】
［比較例１］
メチロール化尿素の水溶液（ミルベン（登録商標）レジンＳＵＭ−１００）の添加量について、イエローのトナーでは６ｇから５ｇ、シアンのトナーでは６ｇから５ｇ、マゼンタのトナーでは６ｇから５ｇ、ブラックのトナーでは６ｇから５ｇとし、実施例１の４色のトナーセットと同様に、比較例１の４色のトナーセットを製造した。
【０１２４】
［比較例２］
メチロール化尿素の水溶液（ミルベン（登録商標）レジンＳＵＭ−１００）の添加量について、イエローのトナーでは６ｇから２ｇに、シアンのトナーでは６ｇから２ｇに、マゼンタのトナーでは６ｇから２ｇに、ブラックのトナーでは６ｇから２ｇに変更した以外は、実施例１の４色のトナーセットと同様に、比較例２の４色のトナーセットを製造した。
【０１２５】
［比較例３］
メチロール化尿素の水溶液（ミルベン（登録商標）レジンＳＵＭ−１００）の添加量について、イエローのトナーでは６ｇから１５ｇに、シアンのトナーでは６ｇから１５ｇに、マゼンタのトナーでは６ｇから１５ｇに、ブラックのトナーでは６ｇから１５ｇに変更した以外は、実施例１の４色のトナーセットと同様に、比較例３の４色のトナーセットを製造した。
【０１２６】
［比較例４］
メチロール化尿素の水溶液（ミルベン（登録商標）レジンＳＵＭ−１００）の添加量について、イエローのトナーでは６ｇから７．５ｇ、シアンのトナーでは６ｇから７．５ｇ、マゼンタのトナーでは６ｇから７．５ｇ、ブラックのトナーでは６ｇから７．５ｇとし、実施例１の４色のトナーセットと同様に、比較例４の４色のトナーセットを製造した。
【０１２７】
［比較例５］
メチロール化尿素の水溶液（ミルベン（登録商標）レジンＳＵＭ−１００）の添加量について、イエローのトナーでは６ｇから１４ｇに、シアンのトナーでは６ｇから１４ｇに、マゼンタのトナーでは６ｇから１４ｇに、ブラックのトナーでは６ｇから１４ｇに変更した以外は、実施例１の４色のトナーセットと同様に、比較例５の４色のトナーセットを製造した。
【０１２８】
［比較例６］
メチロール化尿素の水溶液（ミルベン（登録商標）レジンＳＵＭ−１００）の添加量について、イエローのトナーでは６ｇから２．５ｇに、シアンのトナーでは６ｇから２．５ｇに、マゼンタのトナーでは６ｇから２．５ｇに、ブラックのトナーでは６ｇから２．５ｇに変更した以外は、実施例１の４色のトナーセットと同様に、比較例６の４色のトナーセットを製造した。
【０１２９】
トナーの電荷減衰定数及び帯電量を、下記方法に従って測定した。
【０１３０】
＜トナーの電荷減衰定数の測定方法＞
トナーの電荷減衰定数αは、静電気拡散率測定装置（株式会社ナノシーズ製「ＮＳ−Ｄ１００」）を用いて、ＪＩＳ規格（ＪＩＳ  Ｃ  ６１３４０−２−１）に準拠した方法で測定された。以下に、トナーの電荷減衰定数の測定方法を詳述する。
【０１３１】
測定セルに試料（トナー粒子）を入れた。測定セルは、内径１０ｍｍ、深さ１ｍｍの凹部が形成された金属製のセルであった。スライドガラスを用いて試料を上から押し込み、セルの凹部に試料を充填した。セルの表面においてスライドガラスを往復移動させることによって、セルから溢れた試料を除去した。試料の充填量は０．０４ｇ以上０．０６ｇ以下であった。
【０１３２】
続けて、試料が充填された測定セルを、温度３２．５℃、湿度８０％ＲＨの環境下で１２時間放置した。続けて、接地させた測定セルを静電気拡散率測定装置内に置き、コロナ放電によって試料にイオンを供給して、試料を帯電させた。そして、コロナ放電終了後０．７秒経過した後から、試料の表面電位を連続的に測定した。測定された表面電位と、式「Ｖ＝Ｖ0ｅｘｐ（−α√ｔ）」とに基づいて、電荷減衰定数（電荷減衰速度）αを算出した。式中、Ｖは表面電位［Ｖ］、Ｖ0は初期表面電位［Ｖ］、ｔは減衰時間［秒］をそれぞれ示す。
【０１３３】
（トナーとキャリアとの混合）
上記のようにして製造されたトナーと、キャリア（京セラドキュメントソリューションズ株式会社製「ＴＡＳＫａｌｆａ  ５５５０ｃｉ用キャリア」）とを、２成分現像剤におけるトナーの濃度が１０質量％となるように混合した。得られた混合物を、粉体混合機（愛知電機株式会社製「ロッキングミキサー（登録商標）」）を用いて１時間攪拌した。その結果、実施例１〜９及び比較例１〜６の４色（イエロー、シアン、マゼンタ、及びブラック）の２成分現像剤セットが得られた。
【０１３４】
＜トナーの帯電量の測定方法＞
得られた２成分現像剤をカラー複合機（京セラドキュメントソリューションズ株式会社製「ＴＡＳＫａｌｆａ  ５５５０ｃｉ」）の現像機内に搭載した。現像後のドラム上のトナー付着量が５ｍｇ／ｃｍ2になるように現像条件を調整した後、温度２０℃、湿度６５％ＲＨの環境下、印字率５％の条件で、２，０００枚連続して印字した。カラー複合機のトナー担持体上のトナー層を吸引し、得られた試料（トナー）の帯電量をＱ／ｍメーター（トレック社製「ＭＯＤＥＬ  ２１０ＨＳ」）を用いて、温度２０℃、湿度６５％ＲＨ下で、試料（トナー）の帯電量を測定した。詳しくは、Ｑ／ｍメーターの吸引部を用いてトナー担持体上のトナー層の試料（トナー）を吸引し、吸引された試料（トナー）の量とＱ／ｍメーターの表示（電荷量）とに基づいて帯電量を算出した。
【０１３５】
［評価方法］
各試料（実施例１〜９及び比較例１〜６の２成分現像剤）の評価方法は、以下の通りである。
【０１３６】
（オビキ）
得られた２成分現像剤をカラー複合機（京セラドキュメントソリューションズ株式会社製「ＴＡＳＫａｌｆａ  ５５５０ｃｉ」）の現像機内に搭載した。温度３２．５℃、湿度８０％ＲＨの環境下、記録媒体への印字率１０％の条件で、１００枚印刷した。下記基準に従って、印刷後の記録媒体のオビキを目視評価した。
◎（非常に良い）：オビキが全く発生しなかった。
○（良い）      ：オビキがほとんど発生しなかった。
×（悪い）      ：オビキが発生した。
【０１３７】
（２次転写効率）
上記で得られた試料（２成分現像剤）をカラー複合機（京セラドキュメントソリューションズ株式会社製「ＴＡＳＫａｌｆａ  ５５５０ｃｉ」）の現像機内に搭載した。現像後のドラム上のトナー付着量が５ｍｇ／ｃｍ2になるように現像条件を調整した後、温度２０℃、湿度６５％ＲＨの環境下、記録媒体への印字率５％の条件で、２０００枚連続して印刷した。現像トナー量とクリーニング部での回収トナー量を測定することにより、試料の２次転写効率を算出した。下記基準に従って、試料の２次転写効率を評価した。
○（良い）：試料の２次転写効率が９５％以上である。
×（良くない）：試料の２次転写効率が９５％未満である。
【０１３８】
（画像濃度）
カラー複合機（京セラドキュメントソリューションズ株式会社製「ＴＡＳＫａｌｆａ  ５００ｃｉ」）を用いて、温度２０℃、湿度６５％ＲＨの環境下、記録媒体への印字率５％の条件で、３００００枚連続して印刷した。続けて、トナー載り量が０．５ｍｇ／ｃｍ2になるように評価機のバイアスを調整して、印字率５％の評価用画像（ソリッド部を含む画像）を紙（印刷用紙）に印刷し、紙に形成されたソリッド部の画像濃度（ＩＤ）を測定した。なお、評価機は、４つの現像器（第１〜第４現像器）を有していた。第１〜第４現像器は、１次転写の最上流に位置する（最も早く１次転写される位置にある）第１現像器から、１次転写の下流（１次転写のタイミングが遅くなる側）に向かって、第２現像器、第３現像器、第４現像器の順で配置されていた。第１現像器にはイエローの試料（２成分現像剤）を投入し、第２現像器にはシアンの試料（２成分現像剤）を投入し、第３現像器にはマゼンタの試料（２成分現像剤）を投入し、第４現像器にはブラックの試料（２成分現像剤）を投入した。
【０１３９】
画像濃度（ＩＤ）の測定には、マクベス反射濃度計（サカタインクスエンジニアリング株式会社製「ＲＤ９１４」）を用いた。下記基準に従って、試料の画像濃度（ＩＤ）を評価した。
○（良い）：試料の画像濃度が１．４０以上である。
×（悪い）：試料の画像濃度が１．４０未満である。
【０１４０】
［評価結果］
実施例１〜９及び比較例１〜６の現像剤の各々についての評価結果は以下のとおりである。
【０１４１】
【表１】
2016167018.tif 000003
【産業上の利用可能性】
【０１４２】
本発明に係る静電潜像現像用トナー、２成分現像剤、画像形成装置、及び画像形成方法は、例えば複写機又はプリンターにおいて画像を形成するために用いることができる。
【符号の説明】
【０１４３】
１  画像形成装置
４  露光ユニット
３ａ〜３ｄ  現像器
２ａ〜２ｄ  感光体ドラム
８  転写ベルト
１０  駆動ローラー
１１  従動ローラー
９  テンションローラー
１２ａ〜１２ｄ  １次転写ローラー
１３  ２次転写ローラー
１７  定着器
１４  クリーニングローラー
Ｐ  記録媒体
【図１】
2016167018.tif 000004
【図２】
2016167018.tif 000005
【図３】
2016167018.tif 000006
【図４】
2016167018.tif 000007
【図５】
2016167018.tif 000008
【図６】
2016167018.tif 000009